FR 3068699 A1 20190111 FR 1756323 A 20170705 COMPOSE DU FER UTILE COMME CATALYSEUR D'HYDROSILYLATION, DE SILYLATION DESHYDROGENANTE ET DE RETICULATION DE COMPOSITIONS SILICONES. DOMAINE DE L'INVENTION Le domaine de l'invention est celui des réactions entre un composé insaturé et un composé comprenant au moins un atome d'hydrogène lié à un atome de silicium. 11 peut s'agir des réactions d'hydrosilylation également appelées polyadditions et/ou des réactions de silylation déshydrogénante. L'invention concerne l'utilisation d'un nouveau type de catalyseurs pour ces réactions. Plus spécifiquement, la présente invention concerne l'utilisation de composés du fer comme catalyseurs d'hydrosilylation et/ou de silylation déshydrogénante. Ces catalyseurs permettent également le durcissement par réticulation de compositions silicones. ARRIERE-PLAN TECHNOLOGIQUE Lors d'une réaction d'hydrosilylation (également appelée polyaddition), un composé comprenant au moins une insaturation réagit avec un composé comprenant au moins une fonction hydrogénosilyle, c'est-à-dire un atome d'hydrogène lié à un atome de silicium. Cette réaction peut par exemple être décrite dans le cas d'une insaturation de type alcène par : ou dans le cas d'une insaturation de type alcyne par : I -L-H ± -CC- -Si-C=CH (2) I Lors d'une réaction de silylation déshydrogénante, la réaction peut être décrite par : I \ / I / + H2 -Si-H + -Si-C=C (3) 1 /C-_ C\ I I \ La réaction d'hydrosilylation est notamment utilisée pour réticuler des compositions silicones comprenant des organopolysiloxanes portant des motifs alcényle ou alcynyle et des organopolysiloxanes comprenant des fonctions hydrogénosilyle. L'hydrosilylation de composés insaturés est réalisée par catalyse. Typiquement, le catalyseur approprié pour cette réaction est un catalyseur au platine. Actuellement, la I \ /__ II / -Si-H ± C=C -Si-C-CH (1) I / \ I I \ plupart des réactions industrielles d'hydrosilylation sont catalysées par le complexe de platine de Karstedt, de formule générale Pt2(divinyltétraméthyldisiloxane)3 (ou en abrégé Pt2(DVTMS)3) : 1 F\ Si/ S(7 \ 0 0 Pt 1-»- Pt 0 / 4 5 Au début des années 2000, la préparation de complexes de platine - carbène de formule générale : C: a permis d'avoir accès à des catalyseurs plus stables (voir par exemple la demande internationale de brevet WO 01/42258). 10 Toutefois, l'utilisation de catalyseurs au platine est toujours problématique. Il s'agit d'un métal cher, en voie de raréfaction et dont le coût fluctue énormément. Son utilisation à l'échelle industrielle est difficile. Il serait donc avantageux de disposer d'une alternative à la réaction d'hydrosilylation catalysée par du platine. Il serait tout particulièrement intéressant de proposer un nouveau type de catalyseur pour les réactions d'hydrosilylation 15 ne contenant pas de platine. Il serait donc intéressant de proposer des catalyseurs alternatifs aux catalyseurs à base de platine et de disposer de nouvelles compositions silicones réticulables et/ou durcissables au moyen de catalyseurs ne présentant plus les problèmes décrits ci-dessus. L'utilisation d'autres catalyseurs a été proposée par le passé, par exemple l'utilisation 20 de rhodium ou d'iridium. Toutefois, ces métaux sont tout aussi rares que le platine, et leur utilisation ne résout pas les problèmes mentionnés. La demande de brevet US20140249311 Al divulgue l'utilisation de produits à base de fer comme catalyseur d'hydrosilylation. Ces produits à base de fer sont issus d'une réaction entre un précurseur de fer, qui peut être Fe(N(SiMe3)2)2, et un ligand. Ces produits 25 sont ensuite traités avec un réducteur avant d'être utilisés comme catalyseurs. Un grand nombre de ces produits à base de fer a été testé comme catalyseur d'hydrosilylation mais seuls certains d'entre eux sont actifs. De plus, aucune mention n'est faite de l'activité du catalyseur ou de la sélectivité de la réaction. Un des objectifs de la présente invention est donc de proposer un procédé 30 d'hydrosilylation et/ou de silylation déshydrogénante entre un composé comprenant au moins un atome d'hydrogène lié à un atome de silicium et un composé insaturé, en 3 particulier un organopolysiloxane portant un motif alcényle ou alcynyle, qui utiliserait un catalyseur avantageusement peu coûteux, d'approvisionnement facile, et peu ou pas toxique. En outre, on souhaite que les rendements d'hydrosilylation obtenus avec ce catalyseur alternatif soient les plus élevés possibles. Dans ce contexte, un des objectifs de 5 la présente invention est de proposer un nouveau catalyseur, adapté notamment à la catalyse des réactions d'hydrosilylation et de silylation déshydrogénante, avec une activité suffisante pour une mise en oeuvre industrielle Cet objectif est atteint à l'aide d'un catalyseur qui est un composé du fer présentant une structure spécifique. 10 BREVE DESCRIPTION DE L'INVENTION Ces objectifs ont été atteints grâce à la mise en oeuvre d'un composé du fer comme catalyseur d'hydrosilylation et/ou silylation déshydrogénante. La présente invention a pour premier objet l'utilisation en tant que catalyseur 15 d'hydrosilylation et/ou de silylation déshydrogénante d'un composé du fer de formule (1) [Fe(N(SiR3)2)x]Y (1) dans laquelle : - les symboles R, identiques ou différents, représentent un atome d'hydrogène ou un radical hydrocarboné ayant de 1 à 12 atomes de carbone, et de préférence 20 les symboles R, identiques ou différents, sont choisis dans le groupe constitué par : l'atome d'hydrogène, les groupes alkyles ayant de 1 à 8 atomes de carbone et les groupes aryles ayant de 6 à 12 atomes de carbone, - x=1, 2 ou 3 et - y=1 ou 2. 25 En outre, l'invention a également pour objet un procédé pour préparer des produits d'hydrosilylation et/ou de silylation déshydrogénante par réaction entre un composé insaturé choisi parmi les composés organopolysiloxanes comprenant au moins une fonction alcène et/ou au moins une fonction alcyne, avec un composé comprenant au moins une fonction hydrogénosilyle, ledit procédé étant caractérisé par le fait qu'il est catalysé par un 30 composé du fer de formule (1) tel que décrit ci-dessus. Un autre objet de l'invention est une composition comprenant : - au moins un composé insaturé choisi parmi les composés organopolysiloxanes comprenant au moins une fonction alcène et/ou au moins une fonction alcyne, - au moins un composé comprenant au moins une fonction hydrogénosilyle, et - un composé du fer de formule (1) tel que décrit ci-dessus. 4 DESCRIPTION DETAILLEE DE L'INVENTION Procédé La présente invention a donc pour objet un procédé pour préparer des produits 5 d'hydrosilylation et/ou de silylation déshydrogénante par réaction - entre un composé insaturé A choisi parmi les composés organopolysiloxanes comportant des motifs de formule (I) : ZgUnSi0(4-(g+h))/2 (I) dans laquelle : 10 - les radicaux Z, identiques ou différents, représentent un radical alcényle ou alcynyle, linéaire ou ramifié, ayant de 2 à 6 atomes de carbone ; - les radicaux U, identiques ou différents, représentent un radical hydrocarboné ayant de 1 à 12 atomes de carbone, - g = 1 ou 2, h = 0, 1 ou 2 et g+h =1, 2 ou 3 ; 15 et comportant éventuellement d'autres motifs de formule (II) : U,Si0(4-)/2 (II) dans laquelle U a la même signification que ci-dessus, et i =0,1, 2, ou 3 ; et un composé B comprenant au moins une fonction hydrogénosilyle, ledit procédé étant caractérisé par le fait qu'il est catalysé par un composé du fer C de 20 formule (1) : [Fe(N(SiR3)2)x]Y (1) dans laquelle : - les symboles R, identiques ou différents, représentent un atome d'hydrogène ou un radical hydrocarboné ayant de 1 à 12 atomes de carbone, et de préférence 25 les symboles R, identiques ou différents, sont choisis dans le groupe constitué par : l'atome d'hydrogène, les groupes alkyles ayant de 1 à 8 atomes de carbone, les groupes cycloalkyles ayant de 3 à 8 atomes de carbone et les groupes aryles ayant de 6 à 12 atomes de carbone, - x=1, 2 ou 3 et 30 - y=1 ou 2. Dans cette formule (1) le fer peut être au degré d'oxydation I, II ou III. Il est du mérite des inventeurs d'avoir mis en évidence que les composés C de 35 formule (1) tels que décrits ci-dessus pouvaient catalyser efficacement des réactions d'hydrosilylation et ou de silylation déshydrogénante. Ces catalyseurs, en particulier, présentent l'avantage de ne pas nécessiter l'emploi de solvants car ils présentent une bonne solubilité dans les huiles silicones. Selon un mode de réalisation de l'invention, dans le procédé selon l'invention le composé C est un composé de formule (2): [Fe(N(SiR3)2)2] y (2) 5 dans laquelle : - Fe représente le fer au degré d'oxydation II et - R est tel que défini ci-dessus et - y=1 ou 2. 10 Selon un mode préféré de réalisation de l'invention, dans le procédé selon l'invention le catalyseur C est un composé de formule (3): [Fe(N(Si(CH3)3)2)2] y (3) dans laquelle : - Fe représente le fer au degré d'oxydation II et 15 - y=1 ou 2. Selon une variante, le composé C de formule (3) ci-dessus peut être synthétisé in-situ, en présence du composé insaturé A, par réaction quantitative entre FeC12 et LiN(SiMe3)2. 20 Le composé insaturé A est choisi parmi les composés organopolysiloxanes comportant des motifs de formule (I) : ZgUnS i0(4-(g+h))/2 (I) dans laquelle : 25 - les radicaux Z, identiques ou différents, représentent un radical alcényle ou alcynyle, linéaire ou ramifié, ayant de 2 à 6 atomes de carbone ; - les radicaux U, identiques ou différents, représentent un radical hydrocarboné ayant de 1 à 12 atomes de carbone, - g = 1 ou 2, h = 0, 1 ou 2 et g+h =1, 2 ou 3 ; 30 et comportant éventuellement d'autres motifs de formule (II) : U,Si0(4-)/2 (II) dans laquelle U a la même signification que ci-dessus, et i =0,1, 2, ou 3. Il est entendu dans la formule (I) et dans la formule (II) ci-dessus que, si plusieurs 35 groupes U sont présents, ils peuvent être identiques ou différents les uns des autres. Dans la formule (I), le symbole g peut préférentiellement être égal à 1. Dans la formule (I) et dans la formule (II), U peut représenter un radical monovalent choisi dans le groupe constitué par les groupes alkyles ayant 1 à 8 atomes de carbone, éventuellement substitué par au moins un atome d'halogène tel que le chlore ou le fluor, les groupes cycloalkyles ayant de 3 à 8 atomes de carbone et les groupes aryles ayant de 6 à 12 atomes de carbone. U peut avantageusement être choisi dans le groupe constitué par le méthyle, l'éthyle, le propyle, le 3,3,3-trifluoropropyle, le xylyle, le tolyle et le phényle. 5 Lesdits organopolysiloxanes peuvent être des huiles de viscosité dynamique de l'ordre de 0,1 à 100000 mPa.s à 25°C, généralement de l'ordre de 1 à 70000 mPa.s à 25°C, ou des gommes de viscosité dynamique de l'ordre de 1 000 000 mPa.s ou plus à 25°C. Toutes les viscosités dont il est question dans le présent exposé correspondent à une 10 grandeur de viscosité dynamique à 25°C dite "Newtonienne", c'est-à-dire la viscosité dynamique qui est mesurée, de manière connue en soi, avec un viscosimètre Brookfield à un gradient de vitesse de cisaillement suffisamment faible pour que la viscosité mesurée soit indépendante du gradient de vitesse. Ces organopolysiloxanes peuvent présenter une structure linéaire, ramifiée ou 15 cyclique. Leur degré de polymérisation est, de préférence, compris entre 2 et 5000. Lorsqu'il s'agit de polymères linéaires, ceux-ci sont essentiellement constitués de motifs siloxyles «D » choisis parmi le groupe constitué par les motifs siloxyles Z2Si02/2, ZUSi02/2 et U2Si02/2, et de motifs siloxyles « M » choisis parmi le groupe constitué par 20 les motifs siloxyles U3Si0112, ZU2Si0112, Z2USi0112 et Z3Si01/2. Les symboles Z et U sont tels que décrits ci-dessus. A titre d'exemples de motifs « M » terminaux, on peut citer les groupes triméthylsiloxy, diméthylphénylsiloxy, diméthylvinylsiloxy ou diméthylhexènylsiloxy. 25 A titre d'exemples de motifs «D », on peut citer les groupes diméthylsiloxy, méthylphénylsiloxy, méthylvinylsiloxy, méthylbutènylsiloxy, méthylhexènylsiloxy, méthyldécènylsiloxy ou méthyldécadiènylsiloxy. 30 Des exemples d'organopolysiloxanes linéaires pouvant être des composés insaturés A selon l'invention sont : un poly(diméthylsiloxane) à extrémités diméthylvinylsilyles ; - un poly(diméthylsiloxane-co-méthylphénylsiloxane) à extrémités diméthylvinylsilyles ; 35 - un poly(diméthylsiloxane-co-méthylvinylsiloxane) à extrémités diméthyl- vinylsilyles ; et - un poly(diméthylsiloxane-co-méthylvinylsiloxane) à extrémités triméthylsilyles ; et un poly(méthylvinylsiloxane) cycliques. Les organopolysiloxanes cycliques pouvant être également des composés insaturés A selon l'invention sont par exemple, ceux constitués de motifs siloxyles «D» de formules 5 suivantes : Z2Si02/2, U2SiO2/2 ou ZUSi02/2, qui peuvent être du type dialkylsiloxy, alkylarylsiloxy, alkylvinylsiloxy, alkylsiloxy. Lesdits organopolysiloxanes cycliques présentent une viscosité de l'ordre de 10 à 5000 mPa.s à 25°C. Selon un mode préféré de réalisation, on peut mettre en oeuvre dans le procédé selon l'invention un second composé organopolysiloxane comportant, par molécule, au moins 10 deux radicaux alcényles en C2-C6 liés à des atomes de silicium, différent du composé organopolysiloxane A, ledit second composé organopolysiloxane étant de préférence le divinyltétraméthylsiloxane (DVTMS). De préférence, le composé organopolysiloxane A a une teneur massique en motif Si- 15 vinyle comprise entre 0,001 et 30%, de préférence entre 0,01 et 10%. Comme autres exemples de composés insaturés A on peut citer les résines silicones comprenant au moins un radical vinyle. Par exemple elles peuvent être choisies parmi le groupe constitué par les résines silicones suivantes : 20 - MDviQ où les groupes vinyles sont inclus dans les motifs D, - MDviTQ où les groupes vinyles sont inclus dans les motifs D, - MMv1Q où les groupes vinyles sont inclus dans une partie des motifs M, - MMviTQ où les groupes vinyles sont inclus dans une partie des motifs M, - MMviDDviQ où les groupes vinyles sont inclus dans une partie des motifs M et D, 25 - et leurs mélanges, avec : - Mv1= motif siloxyle de formule (R)2(vinyle)SiO 1/2 - DY' = motif siloxyle de formule (R)(vinyle)5i02/2 - T = motif siloxyle de formule (R)5iO3/2 30 - Q = motif siloxyle de formule SiO4/2 - M = motif siloxyle de formule (R)35i0 1/2 - D = motif siloxyle de formule (R)25i02/2 et les groupements R, identiques ou différents, sont des groupes hydrocarbonés monovalents choisis parmi les groupes alkyles ayant de 1 à 8 atomes de carbone 35 inclus tels que les groupes méthyle, éthyle, propyle et 3,3,3-trifluoropropyle et les groupes aryle tels que xylyle, tolyle et phényle. De préférence, les groupements R sont des méthyles. Le procédé selon l'invention met également en oeuvre un composé B comprenant au moins une fonction hydrogénosilyle. De préférence, le composé B comprenant au moins une fonction hydrogénosilyle est choisi parmi le groupe constitué par: 5 - un composé silane ou polysilane comprenant au moins un atome d'hydrogène lié à un atome de silicium, - un composé organopolysiloxane comprenant au moins un atome d'hydrogène lié à un atome de silicium, de préférence un composé organopolysiloxane comprenant par molécule au moins deux fonctions hydrogénosilyles, et 10 - un polymère organique comprenant des fonctions hydrogénosilyles en positions terminales. Par composé « silane », on entend dans la présente invention les composés chimiques comprenant un atome de silicium lié à quatre atomes d'hydrogènes ou à des substituants 15 organiques. Par composé « polysilane », on entend dans la présente invention les composés chimiques possédant au moins un motif Si-Si. Parmi les composés silanes comprenant au moins un atome d'hydrogène lié à un atome de silicium nous pouvons citer le phénylsilane et le triethoxysilane. 20 Le composé B peut également être un composé organopolysiloxane comprenant au moins un atome d'hydrogène lié à un atome de silicium. Par composé « organopolysiloxane », on entend dans la présente invention les composés chimiques possédant au moins un motif Si-O-Si. Le composé organopolysiloxane comprend au 25 moins deux atomes de silicium, de préférence au moins 3 atomes de silicium ou plus. Ledit composé B peut avantageusement être un organopolysiloxane comprenant au moins un motif de formule (III) : HdUeSi0(4-(d+e))/2 (M) 30 dans laquelle : - les radicaux U, identiques ou différents, représentent un radical hydrocarboné ayant de 1 à 12 atomes de carbone, - d =1 ou 2, e =0, 1 ou 2 et d+e =1, 2 ou 3 ; et éventuellement d'autres motifs de formule (IV) : 35 UfSi0(4-f)/2 (IV) dans laquelle U a la même signification que ci-dessus, et f =0,1,2, ou 3. Il est entendu dans la formule (III) et dans la formule (IV) ci-dessus que, si plusieurs groupes U sont présents, ils peuvent être identiques ou différents les uns des autres. Dans la formule (III), le symbole d peut préférentiellement être égal à 1. De plus, dans la formule (III) et dans la formule (IV), U peut représenter un radical monovalent choisi dans 5 le groupe constitué par un groupe alkyle ayant 1 à 8 atomes de carbone, éventuellement substitué par au moins un atome d'halogène tel que le chlore ou le fluor, les groupes alkyles ayant de 1 à 8 atomes de carbone, les groupes cycloalkyles ayant de 3 à 8 atomes de carbone et les groupes aryles ayant de 6 à 12 atomes de carbone. U peut avantageusement être choisi dans le groupe constitué par le méthyle, l'éthyle, le propyle, le 10 3,3,3-trifluoropropyle, le xylyle, le tolyle et le phényle. Ces organopolysiloxanes peuvent présenter une structure linéaire, ramifiée, ou cyclique. Le degré de polymérisation est de préférence supérieur ou égal à 2. Plus généralement, il est inférieur à 5000. 15 Lorsqu'il s'agit de polymères linéaires, ceux-ci sont essentiellement constitués : - de motifs siloxyles « D » choisis parmi les motifs de formules suivantes U2SiO2/2 ou UHSi02/2, et - de motifs siloxyles «M » choisis parmi les motifs de formules suivantes U3Si01/2 ou U2HSi01/2. 20 Ces organopolysiloxanes linéaires peuvent être des huiles de viscosité dynamique de l'ordre de 1 à 100 000 mPa.s à 25°C et plus généralement de l'ordre de 10 à 5000 mPa.s à 25°C. Des exemples d'organopolysiloxanes pouvant être des composés B selon l'invention 25 comprenant au moins un atome d'hydrogène lié à un atome de silicium sont : - un poly(diméthylsiloxane) à extrémités hydrogénodiméthylsilyles; - un poly(diméthylsiloxane-co-méthylhydrogénosiloxane) à extrémités triméthyl-silyles; - un poly(diméthylsiloxane-co-méthylhydrogénosiloxane) à extrémités hydro- 30 génodiméthylsilyles ; - un poly(méthylhydrogénosiloxane) à extrémités triméthylsilyles ; et - un poly(méthylhydrogénosiloxane) cycliques. Lorsqu'il s'agit d'organopolysiloxanes cycliques, ceux-ci sont constitués de motifs 35 siloxyles « D » de formules suivantes U2Si02/2 et UHSi02/2, qui peuvent être du type dialkylsiloxy ou alkylarylsiloxy ou de motifs UHSi0212 uniquement. Ils présentent alors une viscosité de l'ordre de 1 à 5000 mPa.s. 10 De préférence, le composé B est un composé organopolysiloxane comprenant par molécule au moins deux et de préférence trois fonctions hydrogénosilyles (Si-H). Conviennent particulièrement à l'invention à titre de composé 5 organohydrogénopolysiloxane B les composés suivants : CH3 CH3 CH3 CH3 CH3 CH3 CH3 CH3 CH3 Me3Si OiSi Oi OSiMe3 H OiSi Obi- H H L OiSi Oi 01i- H L3 L3 L3 L3 H3 H3 a d Si S2 S3 avec a, b, c, d et e définis ci-dessous : - dans le polymère de formule 51: - 0 a 150, de préférence 0 a 100, et plus particulièrement 0 a 20, et 10 - 1 b 90 de préférence 10 b 80 et plus particulièrement 30 b 70, - dans le polymère de formule S2: 0 c 15 - dans le polymère de formule S3 : 5 d 200, de préférence 20 d 100, et 2 e 90, de préférence 10 e 70. 15 En particulier, un composé organohydrogénopolysiloxane B convenant à l'invention est le composé de formule Sl, où a=0. De préférence le composé organohydrogénopolysiloxane B a une teneur massique en motif SiH comprise entre 0,2 et 91%, de préférence entre 0,2 et 50%. 20 Enfin, le composé B peut être un polymère organique comprenant des fonctions hydrogénosilyles en positions terminales. Le polymère organique peut par exemple être un polyoxoalkylène, un polymère hydrocarboné saturé ou un poly(méth)acrylate. Des polymères organiques comprenant des fonctions réactives en positions terminales sont 25 notamment décrits dans les demandes de brevet US 2009/0182099 et US 2009/0182091. Selon un mode de réalisation particulier de la présente invention, il est possible que le composé insaturé A et le composé B comprenant au moins une fonction hydrogénosilyle soient un seul et même composé, comprenant d'une part au moins une fonction alcène 30 et/ou une fonction alcyne, et d'autre part au moins un atome d'hydrogène lié à un atome de silicium. Ce composé peut alors être qualifié de « bifonctionnel », et il est susceptible de réagir sur lui-même par réaction d'hydrosilylation. L'invention peut donc aussi concerner un procédé d'hydrosilylation d'un composé bifonctionnel avec lui-même, ledit composé 11 bifonctionnel comprenant d'une part au moins une fonction alcène et/ou une fonction alcyne, et d'autre part au moins un atome de silicium et au moins un atome d'hydrogène lié à l'atome de silicium, ledit procédé étant caractérisé par le fait qu'il est catalysé par un composé C tel que décrit ci-dessus. 5 Des exemples d'organopolysiloxanes pouvant être des composés bifonctionnels sont - un poly (diméthylsiloxane-co-hydrogénométhylsiloxane-co-vinylméthylsiloxanes) à extrémités diméthylvinylsilyles; 10 - un poly(diméthylsiloxane-co-hydrogénométhylsiloxane-co-vinylméthyl- siloxanes) à extrémités diméthylhydrogénosilyles. Lorsqu'il est question de la mise en oeuvre du composé insaturé A et du composé B comprenant au moins une fonction hydrogénosilyle, l'homme du métier comprend qu'on entend également la mise en oeuvre d'un composé bifonctionnel. 15 Dans le procédé selon l'invention on peut mettre en oeuvre des agents réducteurs autres que le composé B comprenant au moins une fonction hydrogénosilyle. Comme exemple d'agents réducteurs on peut citer les hydrures métalliques comme LiA1H4, les 20 borohydrures métalliques comme NaEt3BH ou le LiEt3BH ou le NaBH4. Ces agents réducteurs sont bien connus de l'homme de l'art. Sous une autre variante, le procédé selon l'invention peut mettre en oeuvre un activateur ionique dérivé du bore comme par exemple les boranes ou les borates. De préférence, le procédé selon l'invention ne met pas en oeuvre d'agents réducteurs 25 ou d'activateurs ioniques. Le procédé selon l'invention peut être mis en oeuvre en présence ou en absence de solvant. Selon un mode préféré de réalisation, le procédé selon l'invention est mis en oeuvre en l'absence de solvant. Selon une variante de l'invention, un des réactifs, par exemple le composé insaturé A, peut jouer le rôle de solvant. 30 Le procédé selon l'invention peut être mis en oeuvre à une température comprise entre 15°C et 150°C, préférentiellement entre 20°C et 130°C, plus préférentiellement encore entre 40°C et 110°C. L'Homme de l'Art saura adapter la température de réaction en fonction des composés A et B mis en oeuvre dans le procédé selon l'invention. 35 Avantageusement, le procédé de l'invention est mis en oeuvre sous atmosphère inerte. 12 Dans le procédé selon l'invention, la quantité relative de composé A et de composé B peut être contrôlée de façon à assurer le taux de réaction des insaturations avec des fonctions hydrogénosilyles souhaité. Le rapport molaire R des fonctions hydrogénosilyles des composés B sur les fonctions alcènes et alcynes des composés A est compris entre 1:10 5 et 10:1, de façon préférée entre 1:5 et 5:1, par exemple entre 1:3 et 3:1. Selon un mode de réalisation du procédé selon l'invention, le rapport molaire R des fonctions hydrogénosilyles des composés B sur les fonctions alcènes et alcynes des composés A est strictement supérieur à 1. Les fonctions hydrogénosilyles sont alors en 10 excès par rapport aux fonctions insaturées. Dans ce cas, le procédé d'hydrosilylation est alors qualifié de partiel. On peut également parler de fonctionnalisation partielle. La fonctionnalisation partielle peut être utilisée par exemple pour obtenir des huiles silicones avec des fonctions hydrogénosilyles et des fonctions époxy. Selon un autre mode de réalisation, le rapport molaire des fonctions hydrogénosilyles 15 des composés B sur les fonctions alcènes et alcynes des composés A est inférieur ou égal à 1. Les fonctions hydrogénosilyles sont alors en défaut par rapport aux fonctions insaturées. Avantageusement, dans le procédé selon l'invention, la concentration molaire en composé C est de 0,01% à 15%, de préférence de 0,05% à 10%, par exemple de 0,1% à 4% 20 par rapport au nombre de moles total d'insaturations portées par le composé insaturé A. Selon une autre variante, la quantité de fer mise en oeuvre dans le procédé selon l'invention est comprise entre 10 et 3000 ppm massiques du milieu réactionnel, de préférence entre 20 et 2000 ppm, par exemple entre 20 et 1000 ppm. Par milieu réactionnel 25 on entend ici la somme des composés A, B et C, sans tenir compte de la présence éventuelle de solvant. Selon une variante préférée, dans le procédé selon l'invention, on ne met pas en oeuvre de composés à base de platine, palladium, ruthénium ou rhodium. La quantité de composés 30 à base de platine, palladium, ruthénium ou rhodium dans le milieu réactionnel est, par exemple, inférieure à 0,1% en poids par rapport au poids du catalyseur C, de préférence inférieure à 0,01% en poids, et plus préférentiellement inférieure à 0,001% en poids. Selon un mode préféré de réalisation de l'invention, les composés A et B mis en 35 oeuvre sont choisis parmi les organopolysiloxanes tels que définis ci-dessus. Dans ce cas, un réseau en trois dimensions se forme, ce qui conduit au durcissement de la composition. La réticulation implique un changement physique progressif du milieu constituant la composition. Par conséquent, le procédé selon l'invention peut être utilisé pour obtenir des 13 élastomères, des gels, des mousses etc. On obtient dans ce cas, un matériau silicone réticulé Y. On entend par « matériau silicone réticulé » tout produit à base de silicone obtenu par réticulation et/ou durcissement de compositions comprenant des organopolysiloxanes possédant au moins deux liaisons insaturées et des 5 organopolysiloxanes possédant au moins trois motifs hydrogénosilylés. Le matériau silicone réticulé Y peut par exemple être un élastomère, un gel ou une mousse. Toujours selon ce mode préféré de réalisation du procédé selon l'invention, où les composés A et B sont choisis parmi les organopolysiloxanes tels que définis ci-dessus, on 10 peut mettre en oeuvre des additifs fonctionnels habituels dans les compositions silicones. Comme familles d'additifs fonctionnels usuels, on peut citer : - les charges ; - les promoteurs d'adhérence ; - les inhibiteurs ou retardateurs de la réaction d'hydrosilylation ; 15 - les modulateurs d'adhérence ; - les résines silicones ; - les additifs pour augmenter la consistance ; - les pigments ; et - les additifs de tenue thermique, de tenue aux huiles ou de tenue au feu, par exemple 20 les oxydes métalliques. Les charges éventuellement prévues sont de préférence minérales. Elles peuvent être notamment siliceuses. S'agissant des matières siliceuses, elles peuvent jouer le rôle de charge renforçante ou semi-renforçante. Les charges siliceuses renforçantes sont choisies 25 parmi les silices colloïdales, les poudres de silice de combustion et de précipitation ou leurs mélanges. Ces poudres présentent une taille moyenne de particule généralement inférieure à 0,1 !lm (micromètres) et une surface spécifique BET supérieure à 30 m2/g, de préférence comprise entre 30 et 350 m2/g. Les charges siliceuses semi-renforçantes telles que des terres de diatomées ou du quartz broyé, peuvent être également employées. En ce 30 qui concerne les matières minérales non siliceuses, elles peuvent intervenir comme charge minérale semi-renforçante ou de bourrage. Des exemples de ces charges non siliceuses utilisables seules ou en mélange sont le noir de carbone, le dioxyde de titane, l'oxyde d'aluminium, l'alumine hydratée, la vermiculite expansée, la vermiculite non expansée, le carbonate de calcium éventuellement traité en surface par des acides gras, l'oxyde de zinc, 35 le mica, le talc, l'oxyde de fer, le sulfate de baryum et la chaux éteinte. Ces charges ont une granulométrie généralement comprise entre 0,001 et 300 !lm (micromètres) et une surface BET inférieure à 100 m2/g. De façon pratique mais non limitative, les charges employées peuvent être un mélange de quartz et de silice. Les charges peuvent être traitées par tout 14 produit approprié. Sur le plan pondéral, on préfère mettre en oeuvre une quantité de charge comprise entre 1% et 50% en poids, de préférence entre 1% et 40% en poids par rapport à l'ensemble des constituants de la composition. 5 Les promoteurs d'adhésion sont largement utilisés dans les compositions silicones. Avantageusement, dans le procédé selon l'invention on peut mettre en oeuvre un ou plusieurs promoteurs d'adhésion choisis parmi le groupe constitué par: - les organosilanes alcoxylés contenant, par molécule, au moins un groupe alcényle en C2-C6, sélectionnés parmi les produits de formule générale suivante: 4 R R1R2c i . /( c (0R5) R- (D.1) formule dans laquelle : - R1, R2, R3 sont des radicaux hydrogénés ou hydrocarbonés identiques ou différents entre eux et représentent un atome d'hydrogène, un alkyle linéaire ou ramifié en C1-C4 ou 15 un phényle éventuellement substitué par au moins un alkyle en C1-C3, - U est un alkylène linéaire ou ramifié en Ci-C4, - W est un lien valentiel, - R4 et R5 sont des radicaux identiques ou différents et représentent un alkyle en Ci-C4 linéaire ou ramifié, 20 - x' = 0 ou 1, et - x = 0 à 2. - les composés organosiliciés comprenant au moins un radical époxy, choisis parmi : a) les produits (D.2a) répondant à la formule générale suivante : 25 formule dans laquelle : R6 est un radical alkyle linéaire ou ramifié en Ci-C4, 30 R7 est un radical alkyle linéaire ou ramifié en Ci-C4, y est égal à 0, 1, 2 ou 3, et X étant défini par la formule suivante : Si 10 15 /0\ X = -E R8C-CR9R10 IO-Drz avec : E et D qui sont des radicaux identiques ou différents choisis parmi les alkyles en 5 C1-C4 linéaires ou ramifiés, z qui est égal à 0 ou 1, R8, R9, R1° qui sont des radicaux identiques ou différents représentant un atome d'hydrogène ou un alkyle linéaire ou ramifié en Ci-C4, et R8 et R9 ou R1° pouvant alternativement constituer ensemble et avec les deux 10 carbones porteurs de l'époxy, un cycle alkyle ayant de 5 à 7 chaînons, ou b) les produits (D.2b) constitués par des polydiorganosiloxanes époxyfonctionnels comportant : (i) au moins un motif siloxyle de formule (D.2 bi) : XP Gcl S i0 2 15 (D.2 bi) formule dans laquelle : - X est le radical tel que défini ci-dessus pour la formule (D.2 a) - G est un groupe hydrocarboné monovalent choisi parmi les groupes alkyles ayant de 1 à 8 atomes de carbone inclus, éventuellement substitués par au moins 20 un atome d'halogène, et ainsi que parmi les groupes aryles contenant entre 6 et 12 atomes de carbone, - p = 1 ou 2, - q = 0, 1 ou 2, - p + q = 1, 2 ou 3 et 25 et (ii) éventuellement au moins un motif siloxyle de formule (D.2 bu): -4 r r G S i0 2 (D.2 bii) formule dans laquelle : - G a la même signification que ci-dessus et 30 - r est égal à 0, 1, 2 ou 3. les composés organosiliciés comprenant au moins une fonction hydrogénosilyle et au moins un radical époxy et 4- (p + q) 16 - les chélates de métal M et/ou les alcoxydes métalliques de formule générale : M(0J)', dans laquelle M est choisi dans le groupe formé par : Ti, Zr, Ge, Li, Mn, Fe, Al et Mg ou leurs mélanges n = valence de M et J = alkyle linéaire ou ramifié en C1-C8,. 5 De préférence M est choisi dans la liste suivante : Ti, Zr, Ge, Li ou Mn, et encore plus préférentiellement le métal M est le Titane. On peut lui associer, par exemple, un radical alkoxy de type butoxy. Les résines silicone sont des oligomères ou polymères organopolysiloxanes ramifiés 10 bien connus et disponibles dans le commerce. Elles présentent, dans leur structure, au moins deux motifs différents choisis parmi ceux de formule R3Si01/2 (motif M), R2SiO2/2 (motif D), RSiO3/2(motif T) et SiO4/2 (motif Q), l'un au moins de ces motifs étant un motif T ou Q. Les radicaux R sont identiques ou différents et sont choisis parmi les radicaux alkyles 15 linéaires ou ramifiés en Cl - C6, hydroxyle, phényle, trifluoro-3,3,3 propyle. On peut citer par exemple comme radicaux alkyles, les radicaux méthyle, éthyle, isopropyle, tertiobutyle et n-hexyle. Comme exemples d'oligomères ou de polymères organopolysiloxanes ramifiés, on peut citer les résines MQ, les résines MDQ, les résines TD et les résines MDT, les fonctions 20 hydroxyles pouvant être portées par les motifs M, D et/ou T. Comme exemple de résines qui conviennent particulièrement bien, on peut citer les résines MDQ hydroxylées ayant une teneur pondérale en groupe hydroxyle comprise entre 0,2 et 10 % en poids. Utilisation comme catalyseur 25 L'invention concerne également l'utilisation d'un composé C de formule (1), (2) ou (3) tel que défini ci-dessus comme catalyseur d'hydrosilylation et/ou de silylation déshydrogénante entre un composé insaturé A et un composé B comprenant au moins une fonction hydrogénosilyle tels que définis ci-dessus. 30 Selon un mode de réalisation lorsque les composés A et B sont des organopolysiloxanes tels que définis ci-dessus, l'invention a également pour objet l'utilisation du composé C de formule (1), (2) ou (3) tel que défini ci-dessus, comme catalyseur de réticulation de compositions silicones. 35 Composition La présente invention a également pour objet, une composition X comprenant : - au moins un composé insaturé A choisi parmi les composés organopolysiloxanes comportant des motifs de formule (I) : 17 ZgUhS i0 (4-(g+h))/2 (I) dans laquelle : - les radicaux Z, identiques ou différents, représentent un radical alcényle ou alcynyle, linéaire ou ramifié, ayant de 2 à 6 atomes de carbone ; 5 - les radicaux U, identiques ou différents, représentent un radical hydrocarboné ayant de 1 à 12 atomes de carbone, - g = 1 ou 2, h = 0, 1 ou 2 et g+h =1, 2 ou 3 ; et comportant éventuellement d'autres motifs de formule (II) : U,Si0(4-)/2 (II) 10 dans laquelle U a la même signification que ci-dessus, et i =0,1, 2, ou 3, - au moins un composé B comprenant au moins une fonction hydrogénosilyle tel que défini ci-dessus et - un composé C de formule (1), (2) ou (3) tel que défini ci-dessus. 15 Selon un autre mode de réalisation de l'invention, la composition X est une composition réticulable comprenant : - au moins un composé insaturé A comportant, par molécule, au moins deux radicaux alcényles en C2-C6 liés à des atomes de silicium et choisi parmi les composés organopolysiloxanes comportant des motifs de formule (I) : 20 ZgUnSi0(4-(g+h))/2 (I) dans laquelle : - les radicaux Z, identiques ou différents, représentent un radical alcényle, linéaire ou ramifié, ayant de 2 à 6 atomes de carbone ; - les radicaux U, identiques ou différents, représentent un radical 25 hydrocarboné ayant de 1 à 12 atomes de carbone, - g = 1 ou 2, h = 0, 1 ou 2 et g+h =1, 2 ou 3 ; et comportant éventuellement d'autres motifs de formule (II) : U1Si0(4-)/2 (II) dans laquelle U a la même signification que ci-dessus, et i =0,1, 2, ou 3, 30 - au moins un composé organohydrogénopolysiloxane B comportant, par molécule, au moins deux atomes d'hydrogène, de préférence au moins trois, liés à un atome de silicium identique ou différent, et - au moins un composé C tel que défini ci-dessus. 35 Selon un mode préféré de réalisation de l'invention, la composition X selon l'invention est une composition réticulable, dans laquelle le composé B est choisi parmi les organopolysiloxanes comprenant au moins un motif de formule (III) : HdUeSi0(4-(d+e))/2 (III) 18 dans laquelle : - les radicaux U, identiques ou différents, représentent un radical hydrocarboné ayant de 1 à 12 atomes de carbone, - d =1 ou 2, e =0, 1 ou 2 et d+e =1, 2 ou 3 ; 5 et éventuellement d'autres motifs de formule (IV) : UfSi0(4-j)/2 (IV) dans laquelle U a la même signification que ci-dessus, et f =0,1,2, ou 3. Le composé C peut notamment être présent dans la composition X selon l'invention en 10 une teneur allant de 0,01% à 15%, de préférence de 0,05% à 10%, par exemple de 0,1% à 4% par nombre de moles de radicaux alcényles en C2-C6 liés à des atomes de silicium du composé organopolysiloxane A. La composition X selon l'invention est de préférence exempte de catalyseur à base de 15 platine, de palladium, de ruthénium ou de rhodium. Par « exempte » de catalyseur autre que le catalyseur C, on entend que la composition X selon l'invention comprend moins de 0,1% en poids de catalyseur autre que le catalyseur C, de préférence moins de 0,01% en poids, et plus préférentiellement moins de 0,001% en poids, par rapport au poids total de la composition. 20 Selon un mode particulier de réalisation, la composition X selon l'invention comprend également un ou plusieurs additifs fonctionnels habituels dans les compositions silicones. Comme familles d'additifs fonctionnels usuels, on peut citer : - les charges ; 25 - les promoteurs d'adhérence ; - les inhibiteurs ou retardateurs de la réaction d'hydrosilylation ; - les modulateurs d'adhérence ; - les résines silicones ; - les additifs pour augmenter la consistance ; 30 - les pigments ; et - les additifs de tenue thermique, de tenue aux huiles ou de tenue au feu, par exemple les oxydes métalliques. Les compositions X selon l'invention peuvent notamment être obtenues en 35 introduisant sous atmosphère inerte en premier lieu le composé C dans le milieu réactionnel, puis en ajoutant le composé A sous agitation. Enfin, le composé B est introduit et la température du mélange est augmentée pour atteindre la température de réaction. 19 L'invention a également pour objet un matériau silicone réticulé Y obtenu par chauffage à une température allant de 15°C et 150°C, préférentiellement entre 20°C et 130°C, plus préférentiellement encore entre 40°C et 110°C, d'une composition X réticulable comprenant : 5 - au moins un composé insaturé A comportant, par molécule, au moins deux radicaux alcényles en C2-C6 liés à des atomes de silicium et choisi parmi les composés organopolysiloxanes comportant des motifs de formule (I) : ZgUnS i0(4-(g+h))/2 (I) dans laquelle : 10 - les radicaux Z, identiques ou différents, représentent un radical alcényle ou alcynyle, linéaire ou ramifié, ayant de 2 à 6 atomes de carbone ; - les radicaux U, identiques ou différents, représentent un radical hydrocarboné ayant de 1 à 12 atomes de carbone, - g = 1 ou 2, h = 0, 1 ou 2 et g+h =1, 2 ou 3 ; 15 et comportant éventuellement d'autres motifs de formule (II) : U,Si0(4-)/2 (II) dans laquelle U a la même signification que ci-dessus, et i =0,1, 2, ou 3, - au moins un composé organohydrogénopolysiloxane B comportant, par molécule, au 20 moins deux atomes d'hydrogène liés à un atome de silicium identique ou différent, et - au moins un composé C tel que défini ci-dessus. La présente invention est illustrée plus en détails dans les exemples de réalisation non limitatifs. 25 20 EXEMPLES Réactifs a) A-1 divinyltétraméthylsiloxane (DVTMS) avec 1,073 mole de radicaux vinyles liés au silicium pour 100 g de dvtms. 5 A-2 vinylpentamethyldisiloxane (VPDMS) avec 0,573 mole de radicaux vinyles liés au silicium pour 100 g de vpdms. A-3 organopolysiloxane V100 à extrémité diméthylvinylsilyles avec environ 0,04 mole de radicaux vinyles liés au silicium pour 100 g de V100. 10 b) B-1 Organohydrogénopolysiloxane de formule MD'M avec M: (CH3)35i01/2, et D': (CH3)H5i02/2. B-2 Organohydrogénopolysiloxane de formule MD'50M avec M: (CH3)35i01/2, et D': (CH3)H5i02/2. Cela correspond à 1,58 mole de Si-H pour 100 g d' organohydrogénopolysiloxane. 15 c) C-1 Bis(triméthylsilyl)amidure de fer de formule Fe(N(SiMe3)2)2 synthétisé selon le mode opératoire décrit par Andersen, R. A.; Faegri, K.; Green, J. C.; Haaland, A.; Lappert, M. F.; Leung, W. P.; Rypdal, K. Inorg. Chem. 1988, 27 (10), 17821786. 20 Exemple 1/ Hydrosilylation du divinyltetramethyldisiloxane (DVTMS, A-1) par le MD'M (B-1) 25 Mode opératoire Les essais ont été réalisés en atmosphère inerte. Pour l'ensemble des essais, le catalyseur est pesé et introduit dans un flacon de verre sous atmosphère inerte en boîte à gants. On ajoute ensuite toujours sous atmosphère inerte le DVTMS (A-1) puis le composé comprenant une liaison hydrogénosilyle (MD'M) (2 mol% de catalyseur, SiH : SiVi = 1: 30 1). Du dodécane est également ajouté en tant qu'étalon interne. La concentration molaire en catalyseur est calculée par rapport au nombre de moles total d'insaturations portées par le composé insaturé A. Le flacon est placé sous agitation dans un bain d'huile qui sera chauffé à 90°C. Le milieu réactionnel est analysé par chromatographie en phase gaz (CPG). 35 Les sélectivités en produits de réaction sont exprimées en % aire par rapport à l'aire totale des produits formés déterminés par GPC et GPC-MS. Les résultats de conversion et de sélectivité de l'hydrosilylation du DVTMS sont présentés dans les tableaux 1 et 2. 21 Tableau 1: Conversion du DVTMS et de MD'M à 48h Conversion 48h MD'M 41% DVTMS 92% 5 Tableau 2: Sélectivité de la réaction à 48h Sélectivité à 48h Hydrogénation DVTMS 2% Réarrangement MD'M 0% Hydro s ilylation 36% Silylation Déshydrogénante 9% Dimérisation DVTMS 19% Double silylation 23% Ces résultats montrent que le bis(triméthylsilyl)amidure de fer catalyse l'hydrosilylation et la silylation déshydrogénante du DVTMS. Ce catalyseur peut donc être utilisé pour 10 catalyser des réactions d'hydrosilylation et de silylation déshydrogénante lorsque le composé insaturé est un organopolysiloxane. Exemple 2/ Hydrosilylation du vinylpentamethyldisiloxane (VPDMS, A-2) par le MD'M (B-1) Mode opératoire Les essais ont lieu de façon identique à l'exemple 1 en remplaçant le DVTMS par le VPDMS (A-2) et avec 0,5 mol% de catalyseur. Les résultats de conversion et de sélectivité de l'hydrosilylation du VPDMS sont présentés dans les tableaux 3 et 4. Tableau 3 : Conversion du VPDMS et de MD'M à 24h Conversion 24h MD'M 20% VPDMS 28% 15 20 22 Tableau 4 : Sélectivité de la réaction à 24h Sélectivité à 24h Hydrogénation 4% Réarrangement MD'M 0% Hydro silylation 59% Silylation déshydrogénante 6% 1/2 MD' M + HS/DS 2% Dimérisation VPDMS 18% Ces résultats montrent que le bis(triméthylsilyl)amidure de fer catalyse l'hydrosilylation et 5 la silylation déshydrogénante du VPDMS. Ce catalyseur est assez sélectif pour l'hydrosylilation. Exemple 3/ Réticulation de compositions silicones : réaction entre le DVTMS (A-1) et l'organopolysiloxane hydrogéné (B-2). 10 Mode opératoire : Le catalyseur est pesé en boîte à gants, dans un pilulier fermé. Puis le DVTMS A-1 est introduit et le mélange est agité 15 minutes à température ambiante. Ensuite l'organopolysiloxane hydrogéné B-2 est ajouté, le mélange réactionnel est chauffé à la 15 température souhaitée et l'agitation est maintenue via un barreau magnétique. La concentration molaire en catalyseur est calculée par rapport au nombre de moles total d' insaturations portées par le composé insaturé A. Le début de réticulation est défini comme étant le temps nécessaire pour l'arrêt de l'agitation (TAA) dû à une augmentation de la viscosité du milieu est mesuré. 20 Les paramètres des différents essais et les résultats de temps d'arrêt d'agitation sont présentés dans le tableau 5. Tableau 5 : Temps d'arrêt d'agitation (TAA) Essai % catalyseur Ppm Fe SiH/SiVi Température TAA 1 0,5% 1750 0,9 90°C TAA=30min 2 0,5% 1200 2,0 90°C TAA=15min 25 23 Ces résultats montrent que le bis(triméthylsilyl)amidure de fer catalyse la réticulation d'huiles silicones. En augmentant le ratio SiH : SiVi, il est possible d'obtenir un TAA = 15min. 5 Exemple 4/ Réticulation de compositions silicones : réaction entre l'organopolysiloxane vinylé V100 (A-3) et l'organopolysiloxane hydrogéné (B-2). Mode opératoire : Les essais ont lieu de façon identique à l'exemple 3 en remplaçant le DVTMS par 10 l' organopolysiloxane vinylé A-3. Les paramètres des différents essais et les résultats de temps d'arrêt d'agitation sont présentés dans les tableaux 6 et 7. Différentes températures, différentes concentrations en catalyseur et différents ratio SiH/SiVi ont été testés. 15 Tableau 6 : Temps d'arrêt d'agitation (TAA) - Variation de la température Essai % catalyseur Ppm Fe SiH/SiVi Température TAA 3 7,6% 1650 2,1 90°C TAA=7-8h 4 7,9% 1750 2,0 110°C TAA=20h 5 7,4% 1650 1.6 70°C 24h REVENDICATIONS1. Procédé pour préparer des produits d'hydrosilylation et/ou de silylation déshydrogénante par réaction entre - un composé insaturé A choisi parmi les composés organopolysiloxanes comportant des motifs de formule (I) : ZgUhS i0(4-(g+h))/2 (I) dans laquelle : - les radicaux Z, identiques ou différents, représentent un radical alcényle ou alcynyle, linéaire ou ramifié, ayant de 2 à 6 atomes de carbone ; - les radicaux U, identiques ou différents, représentent un radical hydrocarboné ayant de 1 à 12 atomes de carbone, - g = 1 ou 2, h = 0, 1 ou 2 et g+h =1, 2 ou 3 ; et comportant éventuellement d'autres motifs de formule (II) : U1Si0(4-)/2 (II) dans laquelle U a la même signification que ci-dessus, et i =0,1, 2, ou 3 ; - et un composé B comprenant au moins une fonction hydrogénosilyle, - ledit procédé étant caractérisé par le fait que la réaction d'hydrosilylation et/ou de silylation déshydrogénante est catalysée par un composé du fer C de formule (1) : [Fe(N(SiR3)2),J y ( 1 ) dans laquelle : - les symboles R, identiques ou différents, représentent un atome d'hydrogène ou un radical hydrocarboné ayant de 1 à 12 atomes de carbone, et de préférence les symboles R, identiques ou différents, sont choisis dans le groupe constitué par : l'atome d'hydrogène, les groupes alkyles ayant de 1 à 8 atomes de carbone, les groupes cycloalkyles ayant de 3 à 8 atomes de carbone et les groupes aryles ayant de 6 à 12 atomes de carbone, - x=1, 2 ou 3 et - y=1 ou 2. 30 2- Procédé selon la revendication 1 dans lequel le composé C a pour formule (2): [Fe(N(S iR3)2)2] y (2) dans laquelle : 35 Fe représente le fer au degré d'oxydation II les symboles R, identiques ou différents, représentent un atome d'hydrogène ou un radical hydrocarboné ayant de 1 à 12 atomes de carbone, et de préférence 26 les symboles R, identiques ou différents, sont choisis dans le groupe constitué par : l'atome d'hydrogène, les groupes alkyles ayant de 1 à 8 atomes de carbone, les groupes cycloalkyles ayant de 3 à 8 atomes de carbone et les groupes aryles ayant de 6 à 12 atomes de carbone et 5 - y=1 ou 2. 3- Procédé selon la revendication 1 dans lequel le composé C a pour formule (3): [Fe(N(Si(CH3)3)2)2l y (3) 10 dans laquelle : - Fe représente le fer au degré d'oxydation II et - y=1 ou 2. 15 4- Procédé selon l'une quelconque des revendications dans lequel la concentration molaire en composé C est de 0,01% à 15%, de préférence de 0,05% à 10%, par exemple de 0,1% à 4% par rapport au nombre de moles total d'insaturations portées par le composé insaturé A. 5- Procédé selon l'une des revendications précédentes caractérisé en ce qu'il ne met pas en 20 oeuvre de composés à base de platine, palladium, ruthénium ou rhodium. 6 - Procédé selon l'une des revendications précédentes caractérisé en ce que le composé B comprenant au moins une fonction hydrogénosilyle est choisi parmi le groupe constitué par: 25 - un composé silane ou polysilane comprenant au moins un atome d'hydrogène lié à un atome de silicium, - un composé organopolysiloxane comprenant au moins un atome d'hydrogène lié à un atome de silicium, de préférence un composé organopolysiloxane comprenant par molécule au moins deux fonctions hydrogénosilyle, et - un polymère organique comprenant des fonctions hydrogénosilyles en positions terminales. 7 - Procédé selon l'une des revendications précédentes dans lequel le composé B est un 35 organopolysiloxane comprenant au moins un motif de formule (III) : HdUeSi0(4-(d+e))/2 (M) dans laquelle : 27 - les radicaux U, identiques ou différents, représentent un radical hydrocarboné ayant de 1 à 12 atomes de carbone, - d =1 ou 2, e =0, 1 ou 2 et d+e =1, 2 ou 3 ; et éventuellement d'autres motifs de formule (IV) : 5 UfSi0(4/2 (IV) dans laquelle U a la même signification que ci-dessus, et f =0,1,2, ou 3. 8 - Utilisation d'un composé C tel que défini dans les revendications 1 à 3 comme 10 catalyseur d'hydrosilylation et/ou de silylation déshydrogénante entre un composé insaturé A choisi parmi les composés organopolysiloxanes comprenant au moins une fonction alcène et/ou au moins une fonction alcyne et un composé B comprenant au moins une fonction hydrogénosilyle. 15 9 - Composition X comprenant : - au moins un composé insaturé A choisi parmi les composés organopolysiloxanes comportant des motifs de formule (I) : ZgUnSi0(4-(g+h))/2 (I) 20 dans laquelle : - les radicaux Z, identiques ou différents, représentent un radical alcényle ou alcynyle, linéaire ou ramifié, ayant de 2 à 6 atomes de carbone ; - les radicaux U, identiques ou différents, représentent un radical hydrocarboné ayant de 1 à 12 atomes de carbone, 25 - g = 1 ou 2, h = 0, 1 ou 2 et g+h =1, 2 ou 3 ; et comportant éventuellement d'autres motifs de formule (II) : U,Si0(4-)/2 (II) dans laquelle U a la même signification que ci-dessus, et i =0,1, 2, ou 3, - au moins un composé B comprenant au moins une fonction hydrogénosilyle et 30 - un composé C tel que défini dans les revendications 1 à 3. 10- Composition X réticulable selon la revendication 9 comprenant : - au moins un composé organopolysiloxane A comportant, par molécule, au moins deux radicaux alcényles en C2-C6 liés à des atomes de silicium, - au moins un composé organohydrogénopolysiloxane B comportant, par molécule, au moins deux atomes d'hydrogène, de préférence au moins trois, liés à un atome de silicium identique ou différent, 28 - au moins un composé C tel que défini dans les revendications 1 à 3. 11 - Composition X réticulable selon la revendication 10 dans laquelle le composé B est 5 choisi parmi les organopolysiloxanes comprenant au moins un motif de formule (III) : HdUeSi0(4-(d+e))/2 (III) dans laquelle : - les radicaux U, identiques ou différents, représentent un radical hydrocarboné ayant de 1 à 12 atomes de carbone, 10 - d =1 ou 2, e =0, 1 ou 2 et d+e =1, 2 ou 3 ; et éventuellement d'autres motifs de formule (IV) : UfSi0(4-fy2 (IV) dans laquelle U a la même signification que ci-dessus, et f =0,1,2, ou 3. 15 12- Matériau silicone réticulé Y obtenu par chauffage à une température allant de 15 à 150°C, de préférence de 20 à 130°C, et plus préférentiellement de 40 à 110°C, d'une composition X réticulable selon la revendication 10 ou 11.